(57)【特許請求の範囲】
【請求項１】
衝撃補強剤を１０〜５０重量％含むＰＭＭＡ系樹脂及び前記ＰＭＭＡ系樹脂１００重量部に対して下記化学式１の構造を有するシロキサン化合物０．５〜５重量部を含む耐スクラッチ性に優れた耐衝撃性メチルメタクリレート樹脂組成物。
［化学式１］
0005930964.tif 000005
（前記化学式１中、Ｒ１、Ｒ２、Ｒ３及びＲ４はそれぞれ独立して炭素数１〜５のアルキレン基であり、ｍ、ｎは１以上の整数である。）
【請求項２】
化学式１のＲ１、Ｒ２は独立して−（ＣＨ２）３−であり、Ｒ３、Ｒ４は独立して−（ＣＨ２）５−であり、ｍ、ｎはｍ：ｎ＝１８：３０を満たす１以上の整数であることを特徴とする請求項１に記載の耐スクラッチ性に優れた耐衝撃性メチルメタクリレート樹脂組成物。
【請求項３】
衝撃補強剤は、ブタジエン、メチルメタクリレート、メチルアクリレート、エチル（メタ）アクリレート、ブチル（メタ）アクリレート、スチレンから選択される何れか一つ以上の共単量体と、ジビニルベンゼン、エチレングリコールジメタクリレート、ジエチレングリコールジメタクリレート、ジエチレングリコールジメタクリレートから選択される１種以上の架橋剤との重合体である請求項１に記載の耐スクラッチ性に優れた耐衝撃性メチルメタクリレート樹脂組成物。
【請求項４】
ＰＭＭＡ系樹脂は、メチルメタクリレート単量体の単独重合体、またはメチルメタクリレート単量体とアクリレート単量体との共重合体であることを特徴とする請求項１に記載の耐スクラッチ性に優れた耐衝撃性メチルメタクリレート樹脂組成物。
【請求項５】
メチルメタクリレート単量体とアクリレート単量体との共重合体は、メチルメタクリレート単量体が８０〜９０重量％及びアクリレート単量体が１０〜２０重量％含まれていることを特徴とする請求項４に記載の耐スクラッチ性に優れた耐衝撃性メチルメタクリレート樹脂組成物。
【請求項６】
アクリレート単量体は、エチルメタクリレート、ｎ−ブチルメタクリレート、Ｉ−ブチルメタクリレート、ｔ−ブチルメタクリレート、ラウリルメタクリレート、２−エチルヘキシルメタクリレートから選択される１種以上のメタクリレート系単量体、またはメチルアクリレート、エチルアクリレート、ｎ−ブチルアクリレート、ｔ−ブチルアクリレート、２−エチルヘキシルアクリレートから選択される１種以上を含む請求項５に記載の耐スクラッチ性に優れた耐衝撃性メチルメタクリレート樹脂組成物。
【請求項７】
樹脂組成物は、活性剤、安定剤、耐熱剤、酸化防止剤、紫外線安定剤、蛍光増白剤、難燃剤、着色剤、染料、無機添加剤及び顔料からなる群から選択される１種以上をさらに含む請求項１に記載の耐スクラッチ性に優れた耐衝撃性メチルメタクリレート樹脂組成物。
【請求項８】
請求項１〜７から選択される何れか一項に記載の耐スクラッチ性に優れた耐衝撃性メチルメタクリレート樹脂組成物を押出または射出成形する、ハウジングの製造方法。
【発明の詳細な説明】
【技術分野】
【０００１】
本発明は、耐スクラッチ性が向上した耐衝撃性メチルメタクリレート樹脂組成物に関し、より詳細には、シロキサン化合物を混合して製造することにより、メチルメタクリレート樹脂の流動性及び耐衝撃性、特に、耐スクラッチ性が向上したメチルメタクリレート樹脂組成物に関する。
【背景技術】
【０００２】
通常、メチルメタクリレート系樹脂は、高い透過率、表面光沢及び優れた剛性による優れた耐スクラッチ性を有する。このような特性により、メチルメタクリレート系樹脂は、自動車の尾灯、計器板カバー、携帯電話ウィンドウなどの射出製品に用いられ、押出加工により各種板材として使用されるなど、産業全般の様々な分野において応用されている。
【０００３】
しかし、メチルメタクリレート系樹脂は、他のプラスチック素材に比べて衝撃強度が弱いため耐衝撃性を要する用途に適用することは難しい。従って、耐衝撃性の向上のために適した衝撃補強剤を導入して耐衝撃性を改善したメチルメタクリレート樹脂を使用しなければならない。
【０００４】
しかし、耐衝撃性メチルメタクリレート系樹脂は、衝撃補強剤によって表面硬度及び耐スクラッチ性が低下するという短所があるため、自動車の外装、電子機器のハウジングなどに使用される場合、外部汚染物やスクラッチ、使用者によるスクラッチ発生の不良が発生して深刻な品質低下の問題を誘発する可能性がある。また、製品の生産工程においても作業者によるスクラッチのため製品の不良率が増大して生産コストの増加をもたらすこともある。そのため、耐衝撃性メチルメタクリレート系樹脂は、スクラッチ防止のために保護フィルムなどを使用するが、これにより製造コストが上昇し、製品価格に否定的な影響を与える。
【発明の概要】
【発明が解決しようとする課題】
【０００５】
本発明は、前記のような問題点を解決するためのものであって、耐衝撃性メチルメタクリレート系樹脂にシロキサン化合物を導入することにより、耐スクラッチ性に優れ、衝撃強度及び流動性が向上した耐衝撃性メチルメタクリレート樹脂組成物を提供することを目的とする。
【課題を解決するための手段】
【０００６】
前記目的を果たすために、本発明は、下記化学式１の構造を有するシロキサン化合物を導入した耐衝撃性メチルメタクリレート樹脂組成物を提供する。
【０００７】
本発明による耐衝撃性メチルメタクリレート樹脂組成物は、衝撃補強剤を１０〜５０重量％含むＰＭＭＡ系樹脂及び前記ＰＭＭＡ系樹脂１００重量部に対して下記化学式１の構造を有するシロキサン化合物０．５〜５重量部を含む。
【０００８】
［化学式１］
0005930964.tif 000002
（前記化学式１中、Ｒ１、Ｒ２、Ｒ３及びＲ４は、それぞれ独立して炭素数１〜５のアルキレン基であり、ｍ、ｎは１以上の整数である。）
【０００９】
本発明の耐衝撃性メチルメタクリレート樹脂組成物の耐スクラッチ性を向上させるためには、前記化学式１の構造を有するシロキサン化合物のＲ１、Ｒ２は−（ＣＨ２）３−であり、Ｒ３、Ｒ４は−（ＣＨ２）５−であり、ｍ、ｎはｍ：ｎ＝１８：３０を満たす１以上の整数であることがより好ましい。
【００１０】
前記耐衝撃性メチルメタクリレート樹脂組成物は、ＰＭＭＡ系樹脂１００重量部に対してシロキサン化合物を０．５〜５重量部を含む。前記シロキサン化合物が０．５重量部未満の場合には耐スクラッチ性、衝撃強度及び流動性向上の効果が少なく、５重量部を超える場合には光透過率及び光沢度が低下し、製造コストが上昇するという問題点がある。従って、前記範囲のシロキサン化合物を含む耐衝撃性メチルメタクリレート樹脂組成物は、優れた流動性、光透過率、光沢度及び耐衝撃性を維持しながら耐スクラッチ性を向上させることができる。
【００１１】
前記衝撃補強剤は、平均粒径が０．２〜０．２５μｍの粉末形態であることが好ましく、ブタジエン、メチルメタクリレート、メチルアクリレート、エチル（メタ）アクリレート、ブチル（メタ）アクリレート、スチレンから選択される何れか一つ以上の共単量体と、ジビニルベンゼン、エチレングリコールジメタクリレート、ジエチレングリコールジメタクリレート、ジエチレングリコールジメタクリレートから選択される１種以上の架橋剤と、を重合したものを含む。
【００１２】
前記衝撃補強剤は、メチルアクリレート、エチルアクリレート及びｎ−ブチルアクリレートからなる群から選択されるアルキルアクリレート；スチレン、α−メチルスチレン、ジビニルベンゼン及びビニルトルエンからなる群から選択されるスチレン系芳香族化合物；ジメチルシロキサン、メチルフェニルシロキサン、ジフェニルシロキサン及びこれらの混合物からなる群から選択されるシロキサン化合物；またはジビニルベンゼン、３−ブタンジオールジアクリレート、１，３−ブタンジオールジメタクリレート、１，４−ブタンジオールジアクリレート、テトラエチレングリコールジアクリレート及びテトラエチレングリコールジメタクリレートから選択される１種以上の架橋剤；からなる２層以上の多層構造を有するものを使用することがより好ましい。
【００１３】
前記ＰＭＭＡ系樹脂は、メチルメタクリレート単量体の単独重合体、またはメチルメタクリレート単量体とアクリレート単量体との共重合体であり、前記メチルメタクリレート単量体とアクリレート単量体との共重合体は、メチルメタクリレート単量体が８０〜９０重量％及びアクリレート単量体が１０〜２０重量％含まれていることを特徴とする。前記範囲から外れると、メチルメタクリレート樹脂の機械的物性が低下し、自動車の外装、電子機器のハウジングなどの用途に適用するには難しいという問題点がある。
【００１４】
前記アクリレート単量体は、エチルメタクリレート、ｎ−ブチルメタクリレート、Ｉ−ブチルメタクリレート、ｔ−ブチルメタクリレート、ラウリルメタクリレート、２−エチルヘキシルメタクリレートから選択される１種以上のメタクリレート系単量体、またはメチルアクリレート、エチルアクリレート、ｎ−ブチルアクリレート、ｔ−ブチルアクリレート、２−エチルヘキシルアクリレートから選択される１種以上を含む。
【００１５】
前記衝撃補強剤を含むＰＭＭＡ系樹脂は、２２０〜２４０℃で溶融する押出加工により得られる。前記押出加工された衝撃補強剤を含むＰＭＭＡ系樹脂は、前記化学式１のシロキサン化合物と混合した後、押出機を用いてペレット状のメチルメタクリレート系樹脂組成物が得られ、これを押出成形法、射出成形法または中空成形法に適用することができる。
【００１６】
本発明は、活性剤、安定剤、耐熱剤、酸化防止剤、紫外線安定剤、蛍光増白剤、難燃剤、着色剤、染料、無機添加剤及び顔料からなる群から選択される１種以上をＰＭＭＡ系樹脂組成物に追加することができる。
【００１７】
前記のような本発明の耐スクラッチ性に優れた耐衝撃性メチルメタクリレート樹脂組成物を押出または射出成形してハウジングを製造することができる。
【発明の効果】
【００１８】
本発明による樹脂組成物は、耐衝撃性メチルメタクリレート樹脂が有する優れた流動性、光透過率、光沢度及び内衝撃性を維持しながら耐スクラッチ性を向上させることができるものであって、自動車の外装材、ディスプレイ及び電気電子製品などの産業全般のハウジング部品の用途に使用されることができるため、従来の保護フィルムを使用することに比べて工程が簡単で、生産コストを低減させることができるという長所がある。
【発明を実施するための形態】
【００１９】
以下、本発明を実施例を参照して詳細に説明する。
【００２０】
但し、下記実施例は本発明を例示するものにすぎず、本発明の内容は下記実施例によって限定されるものではない。
【００２１】
下記実施例及び比較例における物性の特性評価は以下のとおりである。
（１）アイゾッド衝撃強度：ＡＳＴＭ  Ｄ２５６
（２）流動性：ＡＳＴＭ  Ｄ１２３８、３．８ｋｇ、２３０℃
（３）耐スクラッチ性：ＡＳＴＭ  Ｄ７０２７、試片を射出成形してから３０Ｎの荷重を加え１００ｍｍ／ｓの速度でスクラッチした後、スクラッチハードネス（Ｈｓ）を測定し表面を観察した。
【００２２】
実施例１
平均粒径が０．２５μｍである粉末形態の衝撃補強剤（Ｍ２１０、Ｋａｎｅｋａ社製） １５重量％及びメチルメタクリレート共重合体８５重量％を２３０℃で溶融して衝撃補強剤を含むＰＭＭＡ系樹脂を押出する。前記押出されたＰＭＭＡ系樹脂１００重量部に対して下記化学式２のシロキサン化合物（ＴＥＧＯＭＥＲ  Ｈ−Ｓｉ  ６４４０）１重量部を混合してから押出機を用いてペレット状のメチルメタクリレート系樹脂組成物を得て、その樹脂組成物を射出成形機を用いて試片を成形した後、物性を測定し、その結果を下記表１に示した。
【００２３】
［化学式２］
0005930964.tif 000003
【００２４】
実施例２
前記実施例１の前記押出されたＰＭＭＡ系樹脂１００重量部に対してシリコーン系化合物１．５重量部を混合することを除き、実施例１と同一の方法で実施し、その結果を下記表１に示した。
【００２５】
実施例３
前記実施例１の前記押出されたＰＭＭＡ系樹脂１００重量部に対してシリコーン系化合物２重量部を混合することを除き、実施例１と同一の方法で実施し、その結果を下記表１に示した。
【００２６】
実施例４
前記実施例１の前記押出されたＰＭＭＡ系樹脂１００重量部に対してシリコーン系化合物３重量部を混合することを除き、実施例１と同一の方法で実施し、その結果を下記表１に示した。
【００２７】
比較例１
前記実施例１の前記押出されたＰＭＭＡ系樹脂１００重量部を使用することを除き、実施例１と同一の方法で実施し、その結果を下記表１に示した。
【００２８】
【表１】
0005930964.tif 000004
【００２９】
前記表１に示されたように、本発明による実施例１〜実施例４の耐衝撃性メチルメタクリレート系樹脂組成物は、比較例に比べてアイゾッド衝撃強度及び流動性が向上しただけでなく、スクラッチハードネスが非常に高く、スクラッチ発生距離が減少することが確認できた。これにより、本発明によるシロキサン化合物を混合して耐スクラッチ性を向上できることが確認された。